ПРЕПРЕГ И СПОСОБ ЕГО ПРОИЗВОДСТВА

1. Препрег, включающий
слой волокна, содержащий однонаправленно скомпонованные дискретные углеродные волокна и термоотверждающуюся смолу; и
слой смолы, присутствующий на, по меньшей мере, одной стороне упомянутого слоя волокна и содержащий термоотверждающуюся смолу и термопластичную смолу;
2
где упомянутый препрег содержит углеродные волокна, характеризующиеся поверхностной массой волокон в диапазоне от 120 до 300 г/м, и характеризуется массовой долей смолы в диапазоне от 25 до 50% по отношению к полной массе упомянутого препрега; и
где температура, при которой коэффициент межслоевого трения составляет 0,05 и менее, находится в температурном диапазоне от 40 до 80°С, при этом коэффициент межслоевого трения обуславливается контактной поверхностью раздела между слоями упомянутого препрега при вытягивании среднего слоя из трех слоев, каждый из которых изготовлен из упомянутого препрега и уложен, причем упомянутый коэффициент межслоевого трения измеряют с интервалами в 10°С в температурном диапазоне от 40°С  до 80°С в условиях, включающих скорость вытягивания 0,2 мм/мин, перпендикулярное напряжение 0,08 МПа и длину вытягивания 1 мм.
2. Препрег по п. 1, где упомянутый слой смолы содержит твердую термопластичную смолу, растворимую в термоотверждающейся смоле.
3. Препрег по п. 2, где упомянутая твердая термопластичная смола, растворимая в упомянутой термоотверждающейся смоле, имеет форму частиц.
4. Препрег по любому из пп. 1-3, где упомянутый слой смолы содержит термопластичную смолу, нерастворимую в упомянутой термоотверждающейся смоле.
5. Препрег по п. 4, где упомянутая термопластичная смола, нерастворимая в упомянутой термоотверждающейся смоле, имеет форму частиц.
6. Препрег по любому из пп. 1-5, где при измерении упомянутого коэффициента межслоевого трения температурная область, в которой упомянутый коэффициент межслоевого трения составляет 0,05 и менее, существует в виде температурной области, имеющей в ширину 20°С и более.
7. Препрег по любому из пп. 1-6, где при измерении упомянутого коэффициента межслоевого трения температура, при которой степень увеличения упомянутого коэффициента межслоевого трения при длине вытягивания 2 мм по отношению к упомянутому коэффициенту межслоевого трения при длине вытягивания 1 мм заключена в пределах 40%, находится в диапазоне от температуры, на 10°С меньшей, до температуры, на 10°С большей, чем температура, при которой упомянутый коэффициент межслоевого трения является наименьшим при длине вытягивания 1 мм.
8. Препрег по любому из пп. 1-7, где листы упомянутого препрега, которые подвергают квазиизотропной укладке и прессованию, характеризуются пределом прочности при сжатии после удара, составляющим 250 МПа и более, согласно измерению в соответствии с ASTM D7137/7137M-07.
9. Препрег по любому из пп. 1-8, где на границе между упомянутым слоем смолы и упомянутым слоем волокна присутствует барьерный слой, образованный из смолы, вязкость которой является большей, чем вязкость упомянутой термоотверждающейся смолы в упомянутом слое смолы в температурной области от 40°С до 80°С.
10. Способ производства упомянутого препрега по любому из пп. 1-9, включающий стадию формования слоя волокна, содержащего однонаправленно скомпонованные дискретные углеродные волокна и термоотверждающуюся смолу, посредством введения рассечений в однонаправленно скомпонованные непрерывные углеродные волокна в слое волокна, содержащем упомянутые однонаправленно скомпонованные непрерывные углеродные волокна и упомянутую термоотверждающуюся смолу.